(57)【要約】【課題】  １回の焼成であっても、所定の凹凸パターンを有する無機物層を十分に高い精度で形成することができる無機物層の形成方法を提供すること。【解決手段】  基板４０上に、反応性二重結合を有するポリマー及び無機物粒子を含有する第１の樹脂組成物からなる第１層２１を形成する第１層形成工程と、第１層２１の基板４０と反対側の面上に、無機物粒子を含有する感光性の第２の樹脂組成物からなる第２層６１を形成する第２層形成工程と、第２層６１を所定のパターンで露光する露光工程と、露光工程の後に第２層６１を現像して、上記パターンを有するレジスト層６２を形成するレジスト層形成工程と、レジスト層６２を第１層２１とともに焼成して無機物層７０を形成する焼成工程と、を備えることを特徴とする無機物層の形成方法。【選択図】  図３
2006155942.tif 000002
【特許請求の範囲】
【請求項１】
基板上に、反応性二重結合を有するポリマー及び無機物粒子を含有する第１の樹脂組成物からなる第１層を形成する第１層形成工程と、
前記第１層の前記基板と反対側の面上に、無機物粒子を含有する感光性の第２の樹脂組成物からなる第２層を形成する第２層形成工程と、
前記第２層を所定のパターンで露光する露光工程と、
前記露光工程の後に前記第２層を現像して、前記パターンを有するレジスト層を形成するレジスト層形成工程と、
前記レジスト層を前記第１層とともに焼成して無機物層を形成する焼成工程と、を備える無機物層の形成方法。
【請求項２】
前記第１層形成工程において、支持フィルム上に前記第１の樹脂組成物からなる層が設けられてなるフィルム状エレメントを、前記第１の樹脂組成物からなる層と前記基板とが隣接するように前記基板上に積層して前記第１層を形成する、請求項１に記載の無機物層の形成方法。
【請求項３】
前記基板の少なくとも一方面上に電極が設けられており、
前記第１層形成工程において、前記基板の前記電極が設けられた側の面上に前記第１層を形成する、請求項１又は２に記載の無機物層の形成方法。
【請求項４】
前記ポリマーが、分子量１００００当り平均で３〜１０個の反応性二重結合を有している、請求項１〜３の何れか一項に記載の無機物層の形成方法。
【請求項５】
反応性二重結合を有するポリマー及び無機物粒子を含有し、
請求項１〜３の何れか一項に記載の無機物層の形成方法において、前記第１の樹脂組成物として用いるための樹脂組成物。
【請求項６】
分子量１００００当り平均で３〜１０個の反応性二重結合を有するポリマー及び無機物粒子を含有し、
請求項４に記載の無機物層の形成方法において、前記第１の樹脂組成物として用いるための樹脂組成物。
【請求項７】
支持フィルム上に請求項５又は６に記載の樹脂組成物からなる層が設けられてなるフィルム状エレメント。
【請求項８】
基板上に、請求項１〜４の何れか一項に記載の無機物層の形成方法で形成することのできる無機物層が設けられた積層体。
【請求項９】
請求項８に記載の積層体を備えるプラズマディスプレイパネル用前面基板。
【請求項１０】
請求項９に記載のプラズマディスプレイパネル用前面基板を具備するプラズマディスプレイパネル。
【発明の詳細な説明】
【技術分野】
【０００１】
本発明は、無機物層の形成方法並びにこれに用いるための樹脂組成物及びフィルム状エレメント、さらには無機物層を備える積層体、プラズマディスプレイパネル用前面基板及びプラズマディスプレイパネルに関する。
【背景技術】
【０００２】
従来、平板ディスプレイの１つとして、プラズマ放電により発光する蛍光体を複数種設けて多色表示を可能にしたプラズマディスプレイパネル（Ｐｌａｓｍａ  Ｄｉｓｐｌａｙ  Ｐａｎｅｌ；以下、「ＰＤＰ」と略記する。）が知られている。ＰＤＰは、ガラス基板からなる前面板と背面板とが互いに平行にかつ対向して配設され、両者がその間に設けられたバリアリブにより一定の間隔に保持された構造を有しており、前面板、背面板及びバリアリブに囲まれた放電空間には、表示のための電極、誘電体層及び蛍光体等が付設されるとともに、放電のための放電ガスが封入されている。そして、ＰＤＰは、プラズマ放電によって放電ガスから発生した紫外線を吸収した蛍光体が発光することにより、多色表示する。このような構造を有するＰＤＰは、例えば、ガラス基板上に電極及び誘電体層が設けられた前面基板と、ガラス基板上に電極及びバリアリブが設けられた背面基板とを、誘電体層及びバリアリブが互いに対向するように貼り合わせて得られる。この場合、背面基板において、バリアリブで形成された溝の底面及びバリアリブの壁面に蛍光体層が形成される。
【０００３】
ところで、近年、蛍光体の塗布面積を大きくすることができる、セル型構造の放電空間を有するＰＤＰが種々開発されている。このようないわゆるセル型のＰＤＰの場合、放電ガスの導入路を確保するために、誘電体層に所定の凹凸パターンを形成させて、背面基板上のバリアリブとの間に隙間を形成する必要がある。
【０００４】
このような凹凸パターンを有する誘電体層を形成する方法として、これまでに、２回の焼成を経る方法（以下、「２回焼成法」という場合もある。）が知られている。この２回焼成法では、まず、ガラス基板上に、誘電体材料としてガラスフリット等の無機物粒子を含有する樹脂組成物の層を形成した後、焼成により樹脂成分を除去して、平坦な表面を有する第１の無機物層部分を形成する。その後、第１の無機物層部分上にガラスフリット等の無機物粒子を含有する感光性樹脂組成物層を形成し、フォトリソグラフィー法により感光性樹脂組成物層の一部を除去して所定の所定のパターンを有するレジスト層を形成した後、焼成によりレジスト層から樹脂成分を除去して、パターン化された第２の無機物層部分を形成する。そして、これら第１及び第２の無機物層部分で構成された無機物層を、誘電体層として用いる。このとき、誘電体層の表面には、第１の無機物層部分の平坦な表面を底面とし、パターン化された第２の無機物層部分の側面を壁面とする複数の溝が形成され、この複数の溝によって誘電体層に所定の凹凸パターンが形成される。
【０００５】
しかし、上記２回焼成法の場合、所定の凹凸パターンを有する誘電体層を形成するまでに、５００℃以上の温度を要する焼成工程を少なくとも２回経ることが必要であるため、設備の追加やエネルギー消費による製造コストの増加が問題となっていた。そこで、下地となる第１の無機物層部分とパターン化された第２の無機物層部分とを、１回の焼成で同時に形成する方法（以下、「１回焼成法」という場合もある。）が提案されている（例えば、特許文献１参照。）。
【特許文献１】特開２００３−１９７１１２号公報
【発明の開示】
【発明が解決しようとする課題】
【０００６】
しかしながら、上記のような従来の１回焼成法により所定の凹凸パターンを有する無機物層を誘電体層として形成する方法では、無機物層に形成される凹凸パターンに蛇行が発生するなど、凹凸パターンの精度が不十分であるために、結果として歩留まりが低下していた。
【０００７】
本発明は、上記事情に鑑みてなされたものであり、１回の焼成であっても、所定の凹凸パターンを有する無機物層を十分に高い精度で形成することができる無機物層の形成方法を提供することを目的とする。また、本発明は、かかる方法に用いるための樹脂組成物及びフィルム状エレメントを提供することを目的とする。さらに、本発明は、かかる方法により形成された無機物層を備えた積層体、プラズマディスプレイパネル用前面基板及びプラズマディスプレイパネルを提供することを目的とする。
【課題を解決するための手段】
【０００８】
一般に、無機物粒子を含有する樹脂組成物の層を焼成して無機物層を形成する場合、形成された無機物層のパターンは樹脂組成物の状態におけるパターンよりも収縮する。これは、焼成の際に、樹脂組成物中の樹脂成分が熱分解によって除去されるためである。本発明者らは、上記の特許文献１に記載の方法をはじめとする１回焼成法について詳細に検討した結果、従来の１回焼成法の場合、２回焼成法の場合と比較して、上記のような焼成時のパターン収縮の程度がより大きいことが、凹凸パターンの精度を低下させる主要因となっていることを見出した。２回焼成法の場合、第２の無機物層部分を形成する前に第１の無機物層部分が既に形成されており、この第１の無機物層部分がある程度の剛性を有していることによって、第２の無機物層部分が形成される際のパターンの収縮が抑制されるのに対して、１回焼成法の場合、パターン化された層と下地となる層の熱分解が同時に進行するため、パターンの収縮が大きくなって、形成される凹凸パターンの精度の低下を招くと考えられる。
【０００９】
さらに、感光性の樹脂組成物の層から所定のパターンを有するレジスト層を形成する際に、パターン化されたレジスト層と下地の層との界面で剥離を生じやすかった。このような剥離があると、焼成時にパターン化された層が下地の層から遊離する。このことも、形成される無機物層の凹凸パターンの精度を低下させると考えられる。
【００１０】
本発明者らは、上記の知見に基づいてさらに検討を行った結果、下地となる無機物層に着目し、この無機物層の前駆体としての樹脂組成物の層を、特定の成分を含む組成とすることにより、１回の焼成で下地となる無機物層とパターン化された無機物層とを同時に形成する場合であっても、収縮によるパターンの変形が十分に抑制できることを見出し、本発明の完成に至った。
【００１１】
すなわち、本発明の無機物層の形成方法は、基板上に、反応性二重結合を有するポリマー及び無機物粒子を含有する第１の樹脂組成物からなる第１層を形成する第１層形成工程と、第１層の基板と反対側の面上に、無機物粒子を含有する感光性の第２の樹脂組成物からなる第２層を形成する第２層形成工程と、第２層を所定のパターンで露光する露光工程と、露光工程の後に第２層を現像して、上記パターンを有するレジスト層を形成するレジスト層形成工程と、レジスト層を第１層とともに焼成して無機物層を形成する焼成工程と、を備えることを特徴とする。
【００１２】
上記本発明の無機物層の形成方法によれば、１回の焼成であっても、所定の凹凸パターンを有する無機物層を十分に高い精度で形成することができる。これにより、焼成にかかる設備及びエネルギーコストを十分に低減できる。このような凹凸パターンの精度向上の効果は、主として以下のような作用によって得られると考えられる。すなわち、第１層が反応性二重結合を有するポリマーを含有しているために、上記露光工程において、第２層が所定のパターンで光硬化するとともに、第１層においても第２層と同様のパターンで光硬化がある程度進行して、第２層の下地となる部分の第１層が適度な剛性を有するものとなると推測される。これにより、焼成工程の際の第２層のパターン収縮が抑制されて、凹凸パターンの精度が向上する考えられる。
【００１３】
上記第１層形成工程においては、支持フィルム上に第１の樹脂組成物からなる層が設けられてなるフィルム状エレメントを、第１の樹脂組成物からなる層と基板とが隣接するように基板上に積層して第１層を形成することが好ましい。このようなフィルム状エレメントを用いると、第１の樹脂組成物を含有する塗工液を塗布及び乾燥する方法等に比べて、より短時間かつ簡便に第１層を形成することができる。
【００１４】
また、上記基板の少なくとも一方面上に電極が設けられており、第１層形成工程において、基板の電極が設けられた側の面上に第１層を形成することが好ましい。これにより、本発明の無機物層の形成方法は、基板上に電極と所定の凹凸パターンが形成された無機物層とが設けられた積層体をより低コストで製造できる方法として利用することができる。得られる積層体は、ＰＤＰの前面基板の他、ＦＥＤ（電界放出型ディスプレイ）、無機ＥＬ等の薄型表示装置等において好適に用いることができる。
【００１５】
第１の樹脂組成物が含有する上記ポリマーは、分子量１００００当り平均で３〜１０個の反応性二重結合を有していることが好ましい。ポリマーに含まれる反応性二重結合の数が分子量１００００当り平均で３個未満であると、露光工程における光硬化の進行の程度が小さくなって、形成される無機物層表面の凹凸パターンの精度が低下する傾向にあり、１０個を超えると、このようなポリマーを合成することが困難となる傾向にある。
【００１６】
本発明の樹脂組成物は、反応性二重結合を有するポリマー及び無機物粒子を含有し、上記本発明の無機物層の形成方法において、上記第１の樹脂組成物として用いるための樹脂組成物である。この樹脂組成物における上記ポリマーは、分子量１００００当り平均で３〜１０個の反応性二重結合を有することが好ましい。
【００１７】
本発明のフィルム状エレメントは、支持フィルム上に上記本発明の樹脂組成物からなる層が設けられてなるフィルム状エレメントであり、上述の本発明の無機物層の形成方法において、第１層の形成のために好適に用いることができる。
【００１８】
本発明の積層体は、基板上に、上述の本発明の無機物層の形成方法で形成することができる無機物層が設けられた積層体である。この積層体は、所定の凹凸パターンが高い精度で形成されている無機物層を備えており、特に、プラズマディスプレイパネル用前面基板に好適に利用することができる。なお、上述の本発明の無機物層の形成方法において用いた基板を、そのままこの積層体の基板として用いることができる。
【００１９】
本発明のプラズマディスプレイパネル用前面基板は、上記本発明の積層体を備えるものであり、本発明のプラズマディスプレイパネルは、この本発明のプラズマディスプレイパネル用前面基板を具備するものである。
【００２０】
上記プラズマディスプレイパネル用前面基板及び上記プラズマディスプレイパネルは、上述の本発明の無機物層の形成方法によって形成された無機物層を備えていることによって、高い輝度を有しながら、従来よりも低コストでの製造が可能である。
【発明の効果】
【００２１】
本発明によれば、１回の焼成であっても、所定の凹凸パターンを有する無機物層を十分に高い精度で形成することができる。
【発明を実施するための最良の形態】
【００２２】
以下、本発明の実施の形態について詳細に説明する。なお、図面の説明において、同一又は相当する要素には同一の符号を付し、重複する説明は省略する。また、各図面の寸法比率は、実際の寸法比率と必ずしも一致するものではない。
【００２３】
図１は、本発明によるフィルム状エレメントの一実施形態を示す模式断面図である。図１に示されるフィルム状エレメント１は、支持フィルム１０と、支持フィルム１０上に設けられ第１の樹脂組成物からなる樹脂組成物層２０と、樹脂組成物層２０上に積層されたカバーフィルム３０とから構成されている。樹脂組成物層２０を構成する第１の樹脂組成物は、反応性二重結合を有するポリマーと、無機物粒子とを含有する。このフィルム状エレメント１は、後述する本発明の無機物層の形成方法において好適に用いることができるものである。すなわち、無機物層の形成方法において、第１の樹脂組成物からなる樹脂組成物層２０を、第１層として基板上に積層することで、第１層を形成することができる。
【００２４】
反応性二重結合を有するポリマーとしては、ラジカル反応等による付加反応を受け得る反応性二重結合（エチレン性不飽和二重結合等）を有するポリマーであれば特に限定されないが、樹脂組成物中の他の成分との相溶性に優れ、フィルム状エレメント１の保存条件下で安定であるものが好ましい。具体的には、例えば、（メタ）アクリル系樹脂、ヒドロキシスチレン樹脂、ノボラック樹脂、ポリエステル樹脂などのポリマーをベースポリマーとし、このベースポリマーに反応性二重結合を導入したものを、反応性二重結合を有するポリマーとして好適に用いることができる。ここで、本明細書において、「（メタ）アクリル」とは、メタクリル又はアクリルのことを意味し、「（メタ）アクリル系樹脂」とは、メタクリル基又はアクリル基を有するモノマー由来のモノマー単位で主として構成される重合体のことを意味する。
【００２５】
上記ベースポリマーとして用いる（メタ）アクリル系樹脂としては、例えば、（メタ）アクリル酸メチル、（メタ）アクリル酸エチル、（メタ）アクリル酸ｎ−ブチル、（メタ）アクリル酸ｉ−ブチル、（メタ）アクリル酸ｔ−ブチル、（メタ）アクリル酸（２−エチル）ヘキシル、（メタ）アクリル酸ラウリル、（メタ）アクリル酸ベンジル、グリシジル（メタ）アクリレート、ジシクロペンタニル（メタ）アクリレート等の（メタ）アクリル酸エステルを重合したものが挙げられる。これらのモノマーは、１種を単独で又は２種以上を組み合わせて重合させてもよい。
【００２６】
また、上記ベースポリマーとしては、上記のメタアクリル酸エステルのようなモノマーの他、スチレン、α−メチルスチレン等の芳香族ビニル系モノマー類、ブタジエン、イソプレン等の共役ジエン類、ポリスチレン、ポリ（メタ）アクリル酸メチル、ポリ（メタ）アクリル酸エチル、ポリ（メタ）アクリル酸ベンジル等のポリマー鎖の一方の末端に（メタ）アクリロイル基等の重合性不飽和基を有するマクロモノマー類、ｏ−ヒドロキシスチレン、ｍ−ヒドロキシスチレン、ｐ−ヒドロキシスチレン等のフェノール性水酸基含有モノマー類等のモノマーを、単独又は複数種で重合させて得られるポリマーが挙げられる。
【００２７】
ベースポリマーに反応性二重結合を導入する方法としては、例えば、ベースポリマーがアルコール性水酸基を有するものである場合、これに反応二重結合を有するイソシアネート類を反応させる方法が挙げられる。この方法では、ベースポリマーが有するアルコール性水酸基と、反応性二重結合を有するイソシアネート類のイソシアネート基との反応によりウレタン結合が生成して、ベースポリマーに反応性二重結合が導入される。
【００２８】
上記の方法においては、アルコール性水酸基を有するベースポリマーとして、（メタ）アクリル酸２−ヒドロキシエチル、（メタ）アクリル酸３−ヒドロキシプロピル等の（メタ）アクリル酸ヒドロキシアルキルエステル類等の、アルコール性水酸基含有モノマーを共重合成分とする重合体を用いることが好ましい。この場合、ベースポリマーにおけるアルコール性水酸基含有モノマーの占める割合を調整することによって、反応性二重結合を有するポリマーにおける反応性二重結合の含有割合を制御することができる。ベースポリマーにおけるアルコール性水酸基含有モノマーの割合は、共重合される全モノマー１００質量部に対して１〜２０質量部が好ましく、３〜１５質量部がより好ましく、５〜１０質量部がさらに好ましい。アルコール性水酸基含有モノマーの割合が１質量部未満であると、露光工程における反応性二重結合を含有するポリマーの光硬化の進行の程度が低下して、形成される無機物層の凹凸パターンの精度が低下する傾向にあり、２０質量部を越えると、ベースポリマーを合成する工程において、生成するベースポリマーの溶解度が著しく低下するため、その合成が困難となる傾向にある。特に、ベースポリマーが（メタ）アクリル系樹脂である場合、ベースポリマーの合成が著しく困難となる傾向にある。
【００２９】
上記の反応性二重結合を有するイソシアネート類としては、２−イソシアナトエチルメタクリレート等の、反応性二重結合を有するアルキルイソシアネート類が好ましい。２−イソシアナトエチルメタクリレートは、例えば、「カレンズＭＯＩ」（昭和電工（株）製、商品名）として商業的に入手可能である。
【００３０】
反応性二重結合を有するポリマーを得る方法は、上記のようなイソシアネート類を用いた方法に限定されるものではなく、例えば、反応性二重結合を保護したモノマーを他のモノマーとともに共重合してポリマーを合成した後、保護基を脱離させる方法で、反応性二重結合を含有するポリマーを得てもよい。
【００３１】
反応性二重結合を含有するポリマーに含まれる反応性二重結合は、分子量１００００当り平均で３〜１０個であることが好ましく、６〜９個であることがより好ましい。反応性二重結合の含有割合が、分子量１００００当り平均で３個未満であると、反応性二重結合を含有するポリマーの光硬化の進行の程度が低下して、形成される無機物層の凹凸パターンの精度が低下する傾向にあり、１０個を越えると、上述のようにベースポリマーを合成することが困難となる傾向にある。
【００３２】
反応性二重結合を有するポリマーの分子量は、ＧＰＣによる標準ポリスチレン換算の重量平均分子量（以下、単に「重量平均分子量（Ｍｗ）」という場合もある。）が、５０００〜１００００００であることが好ましく、１００００〜３０００００であることがより好ましく、３００００〜１５００００であることがさらに好ましい。反応性二重結合を含有するポリマーの重量平均分子量（Ｍｗ）が５０００未満であると、反応性二重結合を含有するポリマー及び無機物粒子を含有する樹脂組成物を精度よく層状に形成することが困難となる傾向にあり、１００００００を越えるとその取り扱いが困難となる傾向にある。
【００３３】
第１の樹脂組成物が含有する無機物粒子としては、ガラスフリット等のガラス粒子、金属酸化物粒子及び金属粒子等が挙げられる。例えば、形成される無機物層をＰＤＰの誘電体層として適用する場合には、無機物粒子としてガラスフリットを用いることが好ましい。
【００３４】
無機物粒子の軟化点は、４００〜６００℃の範囲内にあることが好ましい。無機物粒子の軟化点が４００℃未満であると、樹脂組成物層（第１層）を焼成する際に、樹脂成分が完全に分解除去されない段階で無機物粒子が溶融して、形成される無機物層中に樹脂成分の一部が残留し、その結果、無機物層が着色してその光透過率が低下する傾向にある。一方、無機物粒子の軟化点が６００℃を超えると、６００℃より高温で焼成する必要があるために、基板に歪みなどが発生しやすくなる傾向にある。特に、ＰＤＰへの適用を考慮すると、軟化点が上記の範囲にある低融点ガラスフリットを無機物粒子として用いることが好ましい。
【００３５】
低融点ガラスフリットとしては、具体的には、酸化鉛−酸化ホウ素−酸化ケイ素系（ＰｂＯ−Ｂ２Ｏ３−ＳｉＯ２系）、酸化鉛−酸化ホウ素−酸化ケイ素−酸化アルミニウム系（ＰｂＯ−Ｂ２Ｏ３−ＳｉＯ２−Ａｌ２Ｏ３系）、酸化亜鉛−酸化ホウ素−酸化ケイ素系（ＺｎＯ−Ｂ２Ｏ３−ＳｉＯ２系）、酸化亜鉛−酸化ホウ素−酸化ケイ素−酸化アルミニウム系（ＺｎＯ−Ｂ２Ｏ３−ＳｉＯ２−Ａｌ２Ｏ３系）、酸化鉛−酸化亜鉛−酸化ホウ素−酸化ケイ素系（ＰｂＯ−ＺｎＯ−Ｂ２Ｏ３−ＳｉＯ２系）、酸化鉛−酸化亜鉛−酸化ホウ素−酸化ケイ素−酸化アルミニウム系（ＰｂＯ−ＺｎＯ−Ｂ２Ｏ３−ＳｉＯ２−Ａｌ２Ｏ３系）、酸化ビスマス−酸化ホウ素−酸化ケイ素系（Ｂｉ２Ｏ３−Ｂ２Ｏ３−ＳｉＯ２系）、酸化ビスマス−酸化ホウ素−酸化ケイ素−酸化アルミニウム系（Ｂｉ２Ｏ３−Ｂ２Ｏ３−ＳｉＯ２−Ａｌ２Ｏ３系）、酸化ビスマス−酸化亜鉛−酸化ホウ素−酸化ケイ素系（Ｂｉ２Ｏ３−ＺｎＯ−Ｂ２Ｏ３−ＳｉＯ２系）、酸化ビスマス−酸化亜鉛−酸化ホウ素−酸化ケイ素−酸化アルミニウム系（Ｂｉ２Ｏ３−ＺｎＯ−Ｂ２Ｏ３−ＳｉＯ２−Ａｌ２Ｏ３系）等が挙げられる。
【００３６】
無機物粒子の平均粒径は、０．１〜１０μｍであることが好ましく、０．５〜５μｍであることがより好ましい。この平均粒径が０．１μｍ未満であると、無機物層を誘電体層として用いたときにその誘電体層としての効果が低下する傾向にあり、１０μｍを越えると、分散性が低下する傾向にある。
【００３７】
無機物粒子は、１種を単独で又は２種以上を組み合わせて用いることができる。すなわち、異なる組成、異なる軟化点、異なる形状、異なる平均粒径を有する無機物粒子を２種以上組み合わせて用いることができる。
【００３８】
第１の樹脂組成物における無機物粒子の含有割合は、その体積が、反応性二重結合を有するポリマーの乾燥時の体積に対して同等又は同等以下となるような割合であることが好ましい。無機物粒子の体積が反応性二重結合を含有するポリマーの乾燥時の体積を上回ると、樹脂組成物層２０の基板への密着性が低下して、フィルム状エレメント１を用いて基板上に第１層を形成することが困難となる傾向にある。無機物粒子の含有割合を上記のような体積比とするためには、反応性二重結合を有するポリマー及び無機物粒子それぞれの比重から、所望の体積比となるように算出した質量比でそれぞれの成分を混合すればよい。反応性二重結合を有するポリマーの乾燥時の比重は概ね０．５〜１．５程度であり、例えば、（メタ）アクリル系樹脂では、通常、１．０程度である。一方、無機物粒子の１種である低融点ガラスフリットの場合、その比重は概ね２．５〜５．５程度であり、例えば、酸化鉛含有低誘電ガラスフリットの比重は４．５〜５．０程度である。
【００３９】
あるいは、上記のような体積比に代えて、質量比に基づいて含有割合を決定してもよい。この場合、無機物粒子の含有割合は、反応性二重結合を有するポリマーの乾燥重量１００質量部に対して、１００〜６００質量部であることが好ましく、２００〜５００質量部であることがより好ましく、３００〜４５０質量部であることがさらに好ましい。無機粒子の含有割合が１００質量部未満であると、焼成により無機物層を形成する際に樹脂成分の分解による空隙が大きくなるため、無機物層の均一性が低下する傾向にあり、６００質量部を越えると、樹脂組成物層２０の基板への密着性が低下する傾向にある。
【００４０】
ここで、第１の樹脂組成物は、光重合開始剤を含有しなくてもよい。第１の樹脂組成物が光重合開始剤を含有しない場合、光重合開始剤を含有する場合と比較して、製造時に紫外線等の遮光について特段の考慮をする必要が無く、製造工程の設備及び管理にかかる費用が抑制される点や、製造された第１の樹脂組成物の保管及び輸送等に関しても同様に、遮光について特段の考慮が必要ない点で有利である。
【００４１】
第１の樹脂組成物が光重合開始剤を含有する場合には、例えば、ベンゾフェノン、Ｎ，Ｎ’−テトラメチル−４，４’−ジアミノベンゾフェノン（ミヒラーケトン）、Ｎ，Ｎ’−テトラエチル−４，４’−ジアミノベンゾフェノン、４−メトキシ−４’−ジメチルアミノベンゾフェノン、２−ベンジル−２−ジメチルアミノ−１−（４−モルホリノフェニル）−ブタノン−１、２−メチル−１−［４−（メチルチオ）フェニル］−２−モルフォリノ−プロパノン−１等の芳香族ケトン、２−エチルアントラキノン、フェナントレンキノン、２ーｔｅｒｔーブチルアントラキノン、オクタメチルアントラキノン、１，２ーベンズアントラキノン、２，３ーベンズアントラキノン、２ーフェニルアントラキノン、２，３−ジフェニルアントラキノン、１ークロロアントラキノン、２ーメチルアントラキノン、１，４−ナフトキノン、９，１０−フェナンタラキノン、２−メチル１，４−ナフトキノン、２，３−ジメチルアントラキノン等のキノン類、ベンゾインメチルエーテル、ベンゾインエチルエーテル、ベンゾインフェニルエーテル等のベンゾインエーテル化合物、ベンゾイン、メチルベンゾイン、エチルベンゾイン等のベンゾイン化合物、ベンジルジメチルケタール等のベンジル誘導体、２−（ｏ−クロロフェニル）−４，５−ジフェニルイミダゾール二量体、２−（ｏ−クロロフェニル）−４，５−ジ（メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体等の２，４，５−トリアリールイミダゾール二量体、９−フェニルアクリジン、１，７−ビス（９，９’−アクリジニル）ヘプタン等のアクリジン誘導体、Ｎ−フェニルグリシン、Ｎ−フェニルグリシン誘導体、クマリン系化合物等の光重合開始剤を用いることができる。さらに、ジエチルチオキサントンとジメチルアミノ安息香酸の組み合わせのように、チオキサントン系化合物と３級アミン化合物とを組み合わせたものでもよい。上記の光重合開始剤は、１種を単独で又は２種以上を組み合わせて用いることができる。
【００４２】
第１の樹脂組成物には、以上のような成分に加えて、染料、発色剤、可塑剤、顔料、重合禁止剤、表面改質剤、安定剤、密着性付与剤、熱硬化剤等を必要に応じて添加することができる。
【００４３】
フィルム状エレメント１の支持フィルム１０としては、ポリエチレンテレフタレート、ポリエチレン、ポリプロピレン、ポリカーボネート等からなる厚さ５〜１００μｍ程度のフィルムが挙げられる。また、支持フィルム１０はその表面が離型処理されていることが好ましい。
【００４４】
フィルム状エレメント１のカバーフィルム３０としては、ポリエチレン、ポリプロピレン、ポリエチレンテレフタレート、ポリカーボネート等からなる厚さ５〜１００μｍ程度のフィルムが挙げられる。また、カバーフィルム３０は素の表面が離型処理されていることが好ましい。
【００４５】
フィルム状エレメント１は、例えば、支持フィルム１０上に、第１の樹脂組成物を塗布等して樹脂組成物層２０を形成し、樹脂組成物層２０上にカバーフィルム３０を積層して製造することができる。樹脂組成物層２０は、第１の樹脂組成物を溶剤中に溶解又は分散した塗工液を調製し、これを支持フィルム１０上に塗布後、塗膜から溶剤を除去する方法で形成することが好ましい。この塗工液に用いる溶剤は、反応性二重結合を有するポリマーを合成する際に用いた溶媒であってもよいし、この溶媒とは別に添加してもよい。具体的には、溶剤としては、トルエン、アセトン、メチルエチルケトン、メチルイソブチルケトン、メチルセロソルブ、エチルセロソルブ、γ−ブチロラクトン、Ｎ−メチルピロリドン、ジメチルホルムアミド、テトラメチルスルホン、ジエチレングリコールジメチルエーテル、ジエチレングリコールモノブチルエーテル、クロロホルム、塩化メチレン、メチルアルコール、エチルアルコール等が挙げられる。これらは一種を単独で又は２種以上を組み合わせて用いることができる。
【００４６】
上記の塗工液を支持フィルム１０上に塗布する方法としては、例えば、ナイフコート法、ロールコート法、スプレーコート法、グラビアコート法、バーコート法、カーテンコート法等の公知の方法が挙げられる。
【００４７】
塗膜からの溶剤の除去は、例えば、熱風対流式乾燥機、ホットプレート乾燥機、遠赤外線乾燥機等で加熱して行うことができる。溶剤を除去するための加熱温度は、６０〜１３０℃とすることが好ましく、加熱時間は、１分〜１時間とすることが好ましい。
【００４８】
樹脂組成物層２０の厚さは、最終的に形成される無機物層が所望の厚さになるように適宜設定すればよいが、１０〜２００μｍとすることが好ましく、３０〜１５０μｍとすることがより好ましく、５０〜１００μｍとすることが特に好ましい。このような厚さのフィルム状エレメント１はロール状に巻いて保管することができる。
【００４９】
次に、本発明の無機物層の形成方法について図面を用いて説明する。
【００５０】
図２は、本発明による無機層の形成方法の一実施形態における、基板上に反応性二重結合を有するポリマー及び無機物粒子を含有する第１の樹脂組成物からなる第１層を形成する第１層形成工程と、第１層の基板と反対側の面上に、無機物粒子を含有する感光性の第２の樹脂組成物からなる第２層を形成する第２層形成工程とを説明するための模式断面図である。また、図３は、本発明の無機層の形成方法の一実施形態における、第２層を所定のパターンで露光する露光工程と、露光工程の後に第２層を現像して、上記パターンを有するレジスト層を形成するレジスト層形成工程と、レジスト層を第１層とともに焼成して、凹凸パターンが形成された無機物層を形成する焼成工程とを説明するための模式断面図である。
【００５１】
図２の（ａ）は、フィルム状エレメント１を用いて、電極４５が設けられた基板４０上に第１層を形成する工程を示している。この工程では、フィルム状エレメント１のカバーフィルム３０を剥離しながら、ラミネータの積層ロール５０により樹脂組成物層２０を基板４０上に圧着して積層することにより、基板４０の電極４５が設けられた側の面上に第１層２１が形成される。
【００５２】
第１層形成工程における積層ロール５０の圧着圧力は、線圧で５０Ｎ／ｍ〜１×１０５Ｎ／ｍとすることが好ましく、２．５×１０２〜５×１０４Ｎ／ｍとすることがより好ましく、５×１０２〜４×１０４Ｎ／ｍとすることが特に好ましい。この圧着圧力が、５０Ｎ／ｍ未満では、樹脂組成物層２０と基板４０とが十分に密着できない傾向にあり、１×１０５Ｎ／ｍを超えると、フィルム状エレメントがエッジフュージョンを起こしやすくなる傾向にある。
【００５３】
第１層形成工程における積層ロール５０の温度は、８０〜１３０℃とすることが好ましい。この温度が８０℃未満であると、樹脂組成物層２０の基板への密着性が低下する傾向にあり、１３０℃を超えると、樹脂組成物層２０の流動性が過剰となり、ラミネート時にエッジフュージョンを起こしやすくなる傾向にある。また、積層ロール５０の移動速度は、０．３〜３ｍ／分が好ましい。この速度が、０．３ｍ／分未満であると、樹脂組成物層２０に対する加熱と加圧の時間が長いことからエッジフュージョンを起こしやすくなる傾向にあり、３ｍ／分を超えると、樹脂組成物層２０の基板への密着性の確保が困難となる傾向にある。
【００５４】
基板４０の種類は、基板上に無機物層が形成された積層体の用途に応じて選択されるが、例えば、積層体をＰＤＰの前面基板に適用する場合には、基板４０としてはガラス基板が好ましい。
【００５５】
電極４５は、基板上に金属膜を形成した後、感光性レジストを金属膜上に積層し、適切なパターンを形成した後エッチングにより不要部分を除去して所望の形状の電極を得るフォトリン法、基板上に感光性レジストを積層し、適切なパターンを形成した後基板の露出した部分に金属膜を形成することにより所望の形状の電極を得るアディティブ法、銀粉末を含む樹脂組成物パターンを基板上に形成し、焼成することで所望の電極を得る方法等の公知の方法により形成することができる。
【００５６】
図２の（ｂ）は、第１層２１上に、フィルム状感光性エレメント２を用いて、無機物粒子を含有する感光性の第２の樹脂組成物からなる第２層６１を形成する第２層形成工程を示している。フィルム状感光性エレメント２は、支持フィルム１０と、支持フィルム１０上に設けられ無機物粒子を含有する感光性の第２の樹脂組成物からなる感光性樹脂組成物層６０と、感光性樹脂組成物層６０上に積層されたカバーフィルム３０とで構成される。なお、第２層形成工程の前に、第１層２１上の支持フィルム１０は除去される。
【００５７】
図２の（ｂ）に示す第２層形成工程では、フィルム状感光性エレメント２のカバーフィルム３０を剥離しながら、ラミネータの積層ロール５０により感光性樹脂組成物層６０を第１層２１上に圧着して積層することにより、第１層２１上に第２層６１が形成される。
【００５８】
第２層形成工程における積層ロール５０の圧着圧力は、第１層形成工程について先に説明したのと同様とすることが好ましい。
【００５９】
第２層形成工程における積層ロール５０の温度は、２０〜１３０℃とすることが好ましい。この温度が、２０℃未満であると、感光性樹脂組成物層６０の第１層２１への密着性が低下する傾向にあり、１３０℃を超えると、感光性樹脂組成物層６０及び第１層２１の流動性が過剰となり、ラミネート時にエッジフュージョンを起こしやすくなる傾向にある。また、積層ロール５０の移動速度は、０．３〜３ｍ／分が好ましい。この速度が、０．３ｍ／分未満であると、感光性樹脂組成物層６０に対する加熱と加圧の時間が長いことからエッジフュージョンを起こしやすくなる傾向にあり、３ｍ／分を超えると、感光性樹脂組成物層６０の第１層２１への密着性の確保が困難となる傾向にある。
【００６０】
感光性樹脂組成物層６０を形成する第２の樹脂組成物は、無機物粒子を含有する感光性の樹脂組成物であり、例えば、無機物粒子の他に、エチレン性不飽和化合物等の感光性モノマーと、光重合開始剤と、フィルム形成性付与ポリマーとを含有している。
【００６１】
第２の樹脂組成物が含有する無機物粒子としては、第１の樹脂組成物が含有する無機物粒子と同様のものを好適に用いることができる。
【００６２】
第２の樹脂組成物が含有するエチレン性不飽和化合物としては、例えば、ブチルアクリレート、テトラエチレングリコールジアクリレート、γ−クロロ−β−ヒドロキシプロピル−β’−メタクリロイルオキシエチル−ｏ−フタレート、テトラプロピレングリコールジアクリレート、２，２−ビス［（４−メタクリロキシペンタエトキシ）フェニル］プロパン、トリメチロールプロパントリアクリレート、ペンタエリスリトールトリアクリレート及びペンタエリスリトールテトラアクリレート等のアクリレート、並びにこれらに対応するメタクリレートが挙げられ、これらを単独で又は複数種組み合わせて用いることができる。
【００６３】
第２の樹脂組成物が含有するフィルム形成性付与ポリマーは、第２の樹脂組成物の粘度を、第２の樹脂組成物が安定して第２層を形成可能な程度に高めることができるポリマーであれば特に制限はないが、例えば、アクリル酸、メタクリル酸、アクリル酸の炭素数１〜２２のアルキルエステル、メタクリル酸の炭素数１〜２２のアルキルエステル、２−ヒドロキシエチルアクリレート、２−ヒドロキシエチルメタクリレート、２−ヒドロキシプロピルアクリレート、２−ヒドロキシプロピルメタクリレート、メタクリル酸グリシジル、ジエチルアミノエチルメタクリレート、ジメチルアミノプロピルメタクリレート、アクリロニトリル、Ｎ−メチロールアクリルアミド、Ｎ−メチロールメタアクリルアミド、スチレン、ビニルトルエン等のビニル単量体とこれらのビニル単量体と共重合可能な単量体とを共重合してなるビニル共重合体、ポリエステル、ポリアミド酸等が挙げられる。環境性に優れたアルカリ現像液で現像可能となる点から、フィルム形成性付与ポリマーはカルボキシル基を有するポリマー等のアルカリ可溶性ポリマーであることが好ましい。
【００６４】
第２の樹脂組成物が含有する光重合開始剤としては、例えば、ベンゾフェノン、４、４’−ジエチルアミノベンゾフェノン、２−エチルチオキサントン、２，４−ジエチルチオキサントン、１，７−ビス（９−アクリジニル）ヘプタン、ベンゾインメチルエーテル、ベンジルジメチルケタール等が挙げられる。
【００６５】
第２の樹脂組成物は、上記のような成分の他に、マラカイトグリーン、フタロシアニングリーン等の染料又は顔料や、その他添加物として、例えば、ジエチレングリコール等の可塑剤、ベンゾトリアゾール、テトラゾール等の密着性向上剤、レベリング効果や消泡効果のあるシリコン系界面活性剤、ロイコクリスタルバイオレット、トリブロモメチルフェニルスルフォン等の発色剤などを更に含有していてもよい。
【００６６】
ここで、第２の樹脂組成物における感光性モノマーの含有割合は、フィルム形成性、低エッジフュージョン性、光感度等の点から、感光性モノマー及びフィルム形成性付与ポリマーの合計量１００質量部に対して２０〜８０質量部とすることが好ましい。また、光重合開始剤の含有割合は、光感度等の点から、感光性モノマー及びフィルム形成性付与ポリマーの合計量１００質量部に対して１〜１０質量部とすることが好ましい。また、染料又は含量の含有割合は、作業性等の点から、感光性モノマー及びフィルム形成性付与ポリマーの合計量１００質量部に対して０．１〜１０質量部とすることが好ましい。また、その他添加物の含有割合は、その効果を充分発揮する点から、感光性モノマー及びフィルム形成性付与ポリマーの合計量１００質量部に対して０．１〜２０質量部とすることが好ましい。
【００６７】
フィルム状感光性エレメント２は、例えば、フィルム状エレメント１の製造方法についての上述の説明において、第１の樹脂組成物に代えて第２の樹脂組成物とする他は、フィルム状エレメント１と同様にして製造することができる。
【００６８】
なお、第１層形成工程及び第２層形成工程においては、上記のようにフィルム状エレメント又はフィルム状感光性エレメントを用いて形成するのに代えて、例えば、樹脂組成物溶剤に溶解又は分散した塗工液を基板上に塗布し、これを乾燥する方法で第１層又は第２層を形成してもよい。
【００６９】
図３の（ａ）は、第２層を所定のパターンで露光する露光工程を示している。
【００７０】
露光工程では、第２層６１に対して、所定のパターンを有する露光用マスク３５を介して活性光線Ｌを照射する。支持フィルム１０は、活性光線Ｌを照射する前に除去してもよいが、感度上昇の観点から、露光の後に除去することが好ましい。
【００７１】
活性光線Ｌとしては、可視光線、紫外線、遠紫外線、電子線、Ｘ線等が挙げられ、可視光線、紫外線、遠紫外線が好ましく、紫外線がより好ましい。これらの活性光線を照射する装置としては、例えば、フォトリソグラフィー法で使用されている紫外線照射装置、半導体及び液晶表示装置を製造する際に使用されている露光装置を用いることができる。
【００７２】
露光用マスク３５は、目的とする無機物層のパターンに応じて、活性光線Ｌに対して所定のパターンの透明部分を有するものを用いればよい。例えば、基板４０上に無機物層が形成された積層体をＰＤＰの前面板として用いる場合には、１０〜５００μｍ幅のストライプ形状のマスクパターンを有する露光用マスク３５が用いられる。
【００７３】
露光工程の後、レジスト層形成工程において、支持フィルム１０を除去し、さらに、第２層６１の未露光部分を現像により除去して、露光用マスク３５のパターンを反映したパターンを有するレジスト層６２を形成する（図３の（ｂ））。
【００７４】
現像で使用される現像液としては、例えば、第２層６１がアルカリ可溶性樹脂を含む場合には、アルカリ現像液が挙げられる。これにより、バインダーとしてのアルカリ可溶性樹脂が溶解して除去されるとともに、未露光部分の無機物粒子も同時に除去される。
【００７５】
アルカリ現像液の有効成分としては、例えば、水酸化リチウム、水酸化ナトリウム、水酸化カリウム、リン酸水素ナトリウム、リン酸水素二アンモニウム、リン酸水素二カリウム、リン酸水素二ナトリウム、リン酸二水素アンモニウム、リン酸二水素カリウム、リン酸二水素ナトリウム、ケイ酸リチウム、ケイ酸ナトリウム、ケイ酸カリウム、炭酸リチウム、炭酸ナトリウム、炭酸カリウム、ホウ酸リチウム、ホウ酸ナトリウム、ホウ酸カリウム、及びアンモニア等の無機アルカリ性化合物；テトラメチルアンモニウムヒドロキシド、トリメチルヒドロキシエチルアンモニウムヒドロキシド、モノメチルアミン、ジメチルアミン、トリメチルアミン、モノエチルアミン、ジエチルアミン、トリエチルアミン、モノイソプロピルアミン、ジイソプロピルアミン、及びエタノールアミン等の有機アルカリ性化合物等が挙げられる。これらは、１種を単独で又は２種以上を組み合わせて用いることができる。
【００７６】
アルカリ現像液における上記アルカリ性化合物の濃度は、０．００１〜１０質量％が好ましく、０．０１〜５質量％がより好ましい。また、アルカリ現像液は、ノニオン系界面活性剤や有機溶剤などの添加剤をさらに含有していてもよい。
【００７７】
その他、現像時間、現像温度、現像方法（例えば、浸漬法、揺動法、シャワー法、スプレー法、パドル法など）、現像装置等の現像の条件は、第２層を構成する第２の樹脂組成物の種類等に応じて適宜決定すればよい。また、アルカリ現像液による現像の後、水洗処理等により洗浄することが好ましい。レジスト層形成工程は、さらに、現像の後に、光硬化部６２の側面及び基板上に残存する不要部分を擦り取る工程を含んでいてもよい。
【００７８】
レジスト層形成工程の後、焼成工程において、第１層２１及びレジスト層６２を加熱により焼成して樹脂成分を除去し、第１層及び第２層が含有していた無機物粒子に由来し、所定の凹凸パターンが形成された無機物層を形成する。図３の（ｃ）は、焼成工程を経た後に得られる積層体３を示しており、積層体３においては、基板４０上に、電極４５と、焼成により形成された無機物層７０とが設けられている。無機物層７０は、焼成により光硬化部６２から誘導されパターン化された第２の無機物層部分６４と、焼成により第１層２１から誘導された下地層としての第１の無機物層部分２４とからなる。第１の無機物層部分２４の平坦な表面を底面とし、第２の無機物層部分６４に形成されたパターンの側面を壁面とする複数の溝によって、無機物層７０には所定の凹凸パターンが形成されている。
【００７９】
焼成は、例えば、電気炉中で積層体全体を加熱して行うことができる。焼成の際の加熱温度は、最高温度を４００〜７００℃とすることが好ましく、４５０〜６００℃とすることがより好ましい。また、焼成時間は、５分〜６時間程度が好ましい。また、焼成は大気中で行ってもよい。
【００８０】
以上のような本発明の無機物層の形成方法によれば、十分に高い精度で凹凸パターンが形成された無機物層が形成されるばかりでなく、基板が受ける加熱及び冷却のサイクルの数が少なくなるために、基板の歪みに起因する不良率も低減することができる。さらには、露光工程において第１層もある程度光硬化することにより、パターン化されたレジスト層と、その下地部分の第１層との密着性が向上し、パターン化されたレジスト層の第１層からの剥離が抑制される。
【００８１】
図４は、本発明による積層体の一実施形態を示す斜視図である。図４に示す積層体３は、電極４５を備える基板４０上に、上述のような本実施形態の無機物層の形成方法によって形成された無機物層７０が設けられている。無機物層７０の表面には、ストライプ状に並んだ複数の溝によって、凹凸パターンが形成されている。
【００８２】
無機物層７０がガラスフリット等の誘電体材料で形成されている場合、無機物層７０は誘電体層として機能する。この場合、積層体３は、プラズマディスプレイパネル用前面基板（ＰＤＰ用基板）として好適に用いることができる。
【００８３】
本発明のプラズマディスプレイ用前面基板は、本発明の積層体を備えるものである。また、本発明のプラズマディスプレイパネルは、このプラズマディスプレイ用前面基板を具備するものである。図５は、本発明によるプラズマディスプレイパネルの一実施形態を示す部分斜視図である。図５に示すプラズマディスプレイパネル３００は、プラズマディスプレイ用前面基板１００と、プラズマディスプレイ用背面基板２００とで主として構成される。プラズマディスプレイ用前面基板１００は、積層体３と、積層体３における無機物層（誘電体層）７０の凹凸パターンが形成された表面を覆うように設けられた保護層７１とで構成されている。プラズマディスプレイパネル用背面基板２００は、ガラス基板４１と、ガラス基板４１上に設けられた保護層７２と、保護層７２上に設けられた格子状のバリアリブ８０と、バリアリブ８０の壁面及び保護層７２表面を覆うように形成された蛍光体層９０とで主として構成されている。そして、プラズマディスプレイ用前面基板１００とプラズマディスプレイ用背面基板２００とが、保護層７１とバリアリブ８０とが互いに密着するように貼り合わされて、蛍光体層９０及び保護層７１で囲まれた放電空間７６が形成されている。プラズマディスプレイ用前面基板１００には、無機物層７０の凹凸パターンに由来するストライプ状の溝７５が形成されており、この溝７５を通じて放電ガスが導入される。なお、プラズマディスプレイパネル３００において、保護層７１及び７２、バリアリブ８０及び蛍光体膜９０等の構成部材は、従来公知の材料及び方法で形成することができる。
【実施例】
【００８４】
以下に、実施例及び比較例を挙げて本発明をより具体的に説明する。
【００８５】
（合成例１）
＜ベースポリマーの合成＞
撹拌機、還流冷却機、不活性ガス導入口及び温度計を備えたフラスコに、トルエン７２質量部を仕込み、８０℃に加熱した。ここへ、モノマーとしてメタクリル酸メチル３０質量部、アクリル酸エチル６０質量部及びメタクリル酸２−ヒドロキシエチル１０質量部を、重合開始剤としてアゾビスイソブチロニトリル０．５質量部を、トルエン５０質量部に混合した溶液を滴下した。滴下終了後、８０℃を保持したまま４時間撹拌した後、室温まで冷却し、ベースポリマーのトルエン溶液を得た（溶液１００質量部当りの乾燥質量：４５質量部）。
【００８６】
（合成例２）
＜反応性二重結合を含有するポリマーの合成＞
撹拌機、還流冷却機、乾燥空気導入口及び温度計を備えたフラスコに、合成例１で得られたベースポリマーのトルエン溶液６００グラム（乾燥重量２７０グラム）を仕込み、さらにジブチルヂラウリルスズ（II）０．２グラム、及びメチレンビス（４−エチル−６−ｔ−ブチルフェノール）０．６グラムを加え、６０℃へ昇温した。続いて、反応溶液に対して、２−イソシアナトエチルメタクリレート（昭和電工（株）製「カレンズＭＯＩ」（商品名））３２グラムを滴下した。滴下終了後、６時間撹拌した後、室温まで冷却し、反応性二重結合を有するポリマーのトルエン溶液を得た（溶液１００質量部当たりの乾燥重量：４７．８質量部）。
【００８７】
（合成例３）
＜反応性二重結合を有しないポリマーの合成＞
メタクリル酸メチル３０質量部、メタクリル酸イソブチル３０質量部、メタクリル酸２−エチルヘキシル３５質量部及びメタクリル酸２−ヒドロキシエチル５質量部をモノマーとして用いた他は、合成例１と同様にして、反応性二重結合を有しないポリマーのトルエン溶液を得た（１００質量部当りの乾燥重量４５質量部）。
【００８８】
（実施例１）
＜反応性二重結合を有するポリマーを含有する第１の樹脂組成物の調製＞
合成例２で得られた反応性二重結合を有するポリマー１００質量部（但し乾燥重量として）及びガラスフリット（酸化鉛含有低融点ガラス、比重４．７、平均粒経２．５μm）４００質量部を混合した混合物を、ビーズミルを用いて１０分間攪拌して、無機物粒子としてガラスフリットを含有する第１の樹脂組成物のトルエン溶液を調製した。
【００８９】
＜フィルム状エレメントの作製＞
５０μｍの厚さの離型処理したポリエチレンテレフタレートフィルム（支持フィルム）上に、上記で得られた第１の樹脂組成物のトルエン溶液を均一に塗布し、１１０℃に設定した熱風対流式乾燥機で１０分間加熱して溶剤を除去して、ガラスフリットを含有し厚さ７０μｍの樹脂組成物層を形成した。次いで、この樹脂組成物層上に離型処理した厚さ３０μｍのポリエチレンテレフタレートフィルムをカバーフィルムとして積層して、反応性二重結合を有するポリマーを含有する第１の樹脂組成物で形成された樹脂組成物層を有するフィルム状エレメントを作製した。
【００９０】
＜感光性の第２の樹脂組成物の調製＞
アルカリ可溶性樹脂（組成比率（重量比）：メタクリル酸／メタクリル酸メチル／アクリル酸エチル＝２０／５０／３０）５０質量部のアセトン溶液、ペンタエリスリトールトリアクリレート５０質量部、「イルガキュアＩｒｇ−６５１」（商品名、（株）チバ・スペシャリティ・ケミカルズ製）２質量部、２，４−ジエチルチオキサントン２質量部及びガラスフリット（酸化鉛含有低融点ガラス、比重４．７、平均粒経２．５μm）３００質量部を混合した混合物を、ビーズミルを用いて１０分間攪拌して、無機物粒子としてガラスフリットを含有する感光性の第２の樹脂組成物のアセトン溶液を調製した。
【００９１】
＜フィルム状感光性エレメントの作製＞
上記で得た第２の樹脂組成物のアセトン溶液を用いた他は、フィルム状エレメントと同様にして、厚さ５０μｍのポリエチレンテレフタレートフィルム上に、ガラスフリットを含有し厚さ３０μｍの感光性樹脂組成物層を形成し、次いで、感光性樹脂組成物層上に厚さ２３μｍのポリエチレンフィルムをカバーフィルムとして積層して、フィルム状感光性エレメントを得た。
【００９２】
＜無機物層の形成＞
ガラス基板（厚さ３mm）に、上記で得たフィルム状エレメントのカバーフィルムを剥離しながら、支持体フィルム側からラミネータにより加圧（ラミネート温度が１２０℃、ラミネート速度が０．５ｍ／分、圧着圧力は線圧で９．８×１０３Ｎ／ｎ）して、上記第１の樹脂組成物からなる樹脂組成物層を積層し、これを第１層として有する積層体を得た。続いて、得られた積層体からカバーフィルムを除去し、露出した第１層上に上記で得たフィルム状感光性エレメントのポリエチレンフィルムを剥離しながら支持フィルム側からラミネータにより加圧（ラミネート温度が１２０℃、ラミネート速度が０．５ｍ／分、圧着圧力は線圧で９．８×１０３Ｎ／ｍ）して感光性樹脂組成物層を積層し、これを第２層とした。
【００９３】
第２層上にある支持フィルム側から、幅１００μmの開口部と幅１００μmの遮光部が交互に並んだマスクを介して、１００ｍＪ／ｃｍ２の紫外線（ｉ線）を照射した後、支持フィルムをはく離し、１％炭酸ナトリウム水溶液で４０秒間シャワー現像した。現像後の断面を観察したところ、第２層において、厚さ３０μｍ、幅１０５μｍのライン状のパターンを有するレジスト層が形成されていた。
【００９４】
さらに、レジスト層が形成された積層体を、室温から昇温速度５℃／分で加熱し、さらに５６０℃で３０分間加熱して焼成した。加熱後、室温まで冷却してからその断面を観察したところ、基板上に、第１層に由来する厚さ３０μmの均一な第１の無機物層部分が形成され、さらに、第１の無機物層部分上には第２層に由来する厚さ１４μｍ、幅９６μｍの良好なライン状の凹凸パターンが形成された第２の無機物層部分が形成されていた。
【００９５】
（比較例１）
合成例３で得た反応性二重結合を有しないポリマー１００質量部（但し乾燥重量として）を用いた他は、実施例１と同様にして、第１の樹脂組成物の溶液を調製した。
【００９６】
＜フィルム状エレメントの作製（反応性二重結合を有しないポリマーを含有する第１の樹脂組成物使用）＞
上記で得た、反応性二重結合を有しないポリマーを含有する第１の樹脂組成物の溶液を用いた他は、実施例１と同様にして、フィルム状エレメントを作製した。
【００９７】
＜無機物層の形成＞
上記で得たフィルム状エレメントを用いた他は、実施例１と同様にして、露光及び現像を行った後、積層体の断面を観察したところ、厚さ３０μｍ、幅１０５μｍのライン状のパターンを有するレジスト層が形成されていた。
【００９８】
さらに、得られた積層体を、実施例２と同様の条件で焼成した。室温まで冷却してから断面を観察したところ、第１層に由来する第１の無機物層部分のうち、第２の無機物層部分と接していない部分は厚さ３０μmの均一な層を成していた。しかし、第２層に由来する第２の無機物層部分においては、ライン状のパターンが収縮して蛇行した形状となっており、この第２の無機物層部分と接する部分における第１の無機物層部分は、第２の無機物層部分のパターンの収縮に応じて変形していた。
【図面の簡単な説明】
【００９９】
【図１】本発明によるフィルム状エレメントの一実施形態を示す模式断面図である。
【図２】本発明による無機層の形成方法の一実施形態における、第１層形成工程及び第２層形成工程を説明するための模式断面図である。
【図３】本発明による無機層の形成方法の一実施形態における、露光工程、現像工程及び焼成工程を説明するための模式断面図である。
【図４】本発明による積層体の一実施形態を示す斜視図である。
【図５】本発明によるプラズマディスプレイパネルの要部を示す部分斜視図である。
【符号の説明】
【０１００】
１…フィルム状エレメント、２…フィルム状感光性エレメント、３…積層体、１０…支持フィルム、２０…樹脂組成物層、２１…第１層、２４…第１の無機物層部分、３０…カバーフィルム、３５…露光用マスク、４０，４１…基板、４５…電極、５０…積層ロール、６０…感光性樹脂組成物層、６１…第２層、６２…レジスト層、６４…第２の無機物層部分、７０…無機物層、７１，７２…保護層、７５…溝、７６…放電空間、８０…バリアリブ、９０…蛍光体層、１００…プラズマディスプレイパネル用前面基板、２００…プラズマディスプレイパネル用背面基板、３００…プラズマディスプレイパネル、Ｌ…活性光線。
【図１】
2006155942.tif 000003
【図２】
2006155942.tif 000004
【図３】
2006155942.tif 000005
【図４】
2006155942.tif 000006
【図５】
2006155942.tif 000007